(57)【要約】【課題】皮脂への耐性及びアルコール耐性に優れた粘着剤を提供する。また、該粘着剤からなる粘着剤層を有する粘着テープを提供する。【解決手段】アクリル共重合体を含有する粘着剤であって、前記アクリル共重合体は、炭素数が４以下、フッ素数が３以上のフッ素含有基をエステル末端に有するフッ素含有（メタ）アクリレートに由来する構成単位を３０〜８０重量％含有し、前記粘着剤からなる粘着剤層のゲル分率が８０重量％以下である粘着剤。【選択図】なし【特許請求の範囲】
【請求項１】
アクリル共重合体を含有する粘着剤であって、
前記アクリル共重合体は、炭素数が４以下、フッ素数が３以上のフッ素含有基をエステル末端に有するフッ素含有（メタ）アクリレートに由来する構成単位を３０〜８０重量％含有し、
前記粘着剤からなる粘着剤層のゲル分率が８０重量％以下である
ことを特徴とする粘着剤。
【請求項２】
炭素数が４以下、フッ素数が３以上のフッ素含有基をエステル末端に有するフッ素含有（メタ）アクリレートは、２，２，２−トリフルオロエチル（メタ）アクリレート、１Ｈ，１Ｈ，３Ｈ−テトラフルオロプロピル（メタ）アクリレート及び２，２，３，３，３−ペンタフルオロプロピル（メタ）アクリレートからなる群より選択される少なくとも１種であることを特徴とする請求項１記載の粘着剤。
【請求項３】
アクリル共重合体は、更に、炭素数が２以下のアルキル基をエステル末端に有するアルキル（メタ）アクリレートに由来する構成単位を含有することを特徴とする請求項１又は２記載の粘着剤。
【請求項４】
更に、シランカップリング剤を含有することを特徴とする請求項１、２又は３記載の粘着剤。
【請求項５】
請求項１、２、３又は４記載の粘着剤からなる粘着剤層を有することを特徴とする粘着テープ。
【請求項６】
電子機器の部品を固定するために用いられることを特徴とする請求項５記載の粘着テープ。
【発明の詳細な説明】
【技術分野】
【０００１】
本発明は、粘着剤に関する。また、本発明は、該粘着剤からなる粘着剤層を有する粘着テープに関する。
【背景技術】
【０００２】
従来から、電子機器において部品を固定する際、粘着テープが広く用いられている。具体的には、例えば、携帯電子機器の表面を保護するためのカバーパネルをタッチパネルモジュール又はディスプレイパネルモジュールに接着したり、タッチパネルモジュールとディスプレイパネルモジュールとを接着したりするために粘着テープが用いられている。このような電子機器部品の固定に用いられる粘着テープは高い粘着性に加え、使用される部位の環境に応じて、耐熱性や熱伝導性、耐衝撃性といった機能が要求されている（例えば特許文献１〜３）。
【先行技術文献】
【特許文献】
【０００３】
【特許文献１】特開２０１５−０５２０５０号公報
【特許文献２】特開２０１５−０２１０６７号公報
【特許文献３】特開２０１５−１２０８７６号公報
【発明の概要】
【発明が解決しようとする課題】
【０００４】
近年、電子機器の小型化、軽量化及び低コスト化によって、携帯電話、スマートフォン、ウェアラブル端末等の常に身に着けたり、手元に置いたりするタイプの携帯型の電子機器が広く普及している。携帯型の電子機器は、頻繁に使用され、また、タッチパネル等により素手で操作が行われることから、粘着テープには、頻繁に手が触れる部分に用いられていても皮脂によって劣化しない性能が望まれる。
一方、携帯型の電子機器は、日常的に使用される消毒液、洗浄液、アルコール飲料等に触れる機会も多いことから、粘着テープには、これら消毒液等が電子機器に付着し、仮に粘着テープに付着しても、消毒液等に含まれるアルコールによって劣化しない性能も望まれる。しかしながら、従来の粘着剤を用いた粘着テープにおいては、皮脂への耐性に着目しつつ、かつ、アルコールに対する耐性と両立させることについては考慮されていなかった。
【０００５】
本発明は、皮脂への耐性及びアルコール耐性に優れた粘着剤を提供することを目的とする。また、本発明は、該粘着剤からなる粘着剤層を有する粘着テープを提供することを目的とする。
【課題を解決するための手段】
【０００６】
本発明は、アクリル共重合体を含有する粘着剤であって、前記アクリル共重合体は、炭素数が４以下、フッ素数が３以上のフッ素含有基をエステル末端に有するフッ素含有（メタ）アクリレートに由来する構成単位を３０〜８０重量％含有し、前記粘着剤からなる粘着剤層のゲル分率が８０重量％以下である粘着剤である。
以下、本発明を詳述する。
【０００７】
従来の粘着剤に用いられるアクリル共重合体では、皮脂への耐性とアルコール耐性との両立は困難であった。本発明者らは、アクリル共重合体を含有する粘着剤において、アクリル共重合体にフッ素含有（メタ）アクリレートを用いることを検討した。その結果、本発明者らは、種々のフッ素含有（メタ）アクリレートのなかでも特に、炭素数が４以下、フッ素数が３以上のフッ素含有基をエステル末端に有するフッ素含有（メタ）アクリレートを用い、かつ、粘着剤からなる粘着剤層のゲル分率を特定範囲に調整することにより、皮脂への耐性とアルコール耐性との両方を向上できることを見出した。これにより、本発明を完成させるに至った。
なお、本明細書における「アルコール」とは、炭素数４以下の低級アルコールを単一成分とするもの、又は、その混合物を意味する。炭素数４以下の低級アルコール又はその混合物を主成分（含有量が５０重量％以上）としていれば、水やより炭素数の多いアルコール等の他の溶媒、添加剤等を含んでいてもよい。
【０００８】
本発明の粘着剤は、アクリル共重合体を含有する。上記アクリル共重合体は、炭素数が４以下、フッ素数が３以上のフッ素含有基をエステル末端に有するフッ素含有（メタ）アクリレート（以下、単に「フッ素含有（メタ）アクリレート」ともいう）に由来する構成単位を３０〜８０重量％含有する。
上記アクリル共重合体がフッ素含有基をエステル末端に有するフッ素含有（メタ）アクリレートに由来する構成単位を含有することにより、フッ素自身の高い撥水撥油性と、フッ素原子の密なパッキングとにより、上記アクリル共重合体の分子鎖内へのオレイン酸（皮脂の主成分）の浸入が抑えられる。また、上記アクリル共重合体が上記フッ素含有（メタ）アクリレートに由来する構成単位を含有することにより、フッ素含有基の炭素数が４を超える場合と比べて、粘着剤の凝集力が高くなる。これらの結果、粘着剤の皮脂への耐性が向上する。
また、上記アクリル共重合体が上記フッ素含有（メタ）アクリレートに由来する構成単位を含有することにより、フッ素含有基の炭素数が４を超える場合と比べて、凝集力が高くなることから、粘着剤のアルコール耐性も向上する。
【０００９】
上記フッ素含有基は、炭素数が４以下、フッ素数が３以上であれば特に限定されず、炭素及びフッ素のみからなるフルオロアルキル基であってもよいし、炭素及びフッ素に加えて別の元素（例えば、酸素）を含んでいてもよい。上記炭素及びフッ素に加えて別の元素を含むフッ素含有基として、例えば、水酸基を含むフッ素含有基、エーテル結合を含むフッ素含有基等が挙げられる。
【００１０】
上記フッ素含有（メタ）アクリレートは特に限定されず、例えば、２，２，２−トリフルオロエチル（メタ）アクリレート、１Ｈ，１Ｈ，３Ｈ−テトラフルオロプロピル（メタ）アクリレート、２，２，３，３，３−ペンタフルオロプロピル（メタ）アクリレート、１Ｈ−１−（トリフルオロメチル）トリフルオロエチル（メタ）アクリレート、１Ｈ，１Ｈ，３Ｈ−ヘキサフルオロブチル（メタ）アクリレート、１，２，２，２−テトラフルオロ−１−（トリフルオロメチル）エチルアクリレート等が挙げられる。なお、（メタ）アクリレートとは、アクリレートであってもメタクリレートであってもよいことを意味する。これらのフッ素含有（メタ）アクリレートは単独で用いてもよく、複数を併用してもよい。なかでも、溶解度パラメータ（ＳＰ値）が比較的高いものが好ましい。具体的には、上記溶解度パラメータ（ＳＰ値）が８．３以上であるフッ素含有（メタ）アクリレートが好ましい。上記溶解度パラメータ（ＳＰ値）が８．３以上であるフッ素含有（メタ）アクリレートとしては、２，２，２−トリフルオロエチル（メタ）アクリレート、１Ｈ，１Ｈ，３Ｈ−テトラフルオロプロピル（メタ）アクリレート及び２，２，３，３，３−ペンタフルオロプロピル（メタ）アクリレートからなる群より選択される少なくとも１種が好ましく、これらのアクリレートがより好ましい。皮脂への耐性及びアルコール耐性が特に高いことから、２，２，２−トリフルオロエチルアクリレートが特に好ましい。
なお、上記溶解度パラメータ（ＳＰ値）は、Ｆｅｄｏｒｓ法（Ｒ．Ｆ．Ｆｅｄｏｒｓ，Ｐｏｌｙｍ．Ｅｎｇ．Ｓｃｉ．，１４，１４７（１９７４））を用いて算出することができる。上記２，２，２−トリフルオロエチルアクリレート、１Ｈ，１Ｈ，３Ｈ−テトラフルオロプロピルアクリレート及び２，２，３，３，３−ペンタフルオロプロピルアクリレートのＳＰ値は、それぞれ、８．９３、９．９５、８．５７である。
【００１１】
上記アクリル共重合体において、上記フッ素含有（メタ）アクリレートに由来する構成単位の含有量の下限は３０重量％、上限は８０重量％である。上記含有量が３０重量％以上であれば、上記アクリル共重合体の分子鎖内へのオレイン酸の浸入が抑えられるとともに粘着剤の凝集力が高くなり、粘着剤の皮脂への耐性及びアルコール耐性が向上する。上記含有量が８０重量％以下であれば、粘着剤が固くなり過ぎず、充分な粘着力を発揮することができる。上記含有量の好ましい下限は４０重量％、好ましい上限は７０重量％であり、より好ましい下限は４５重量％、より好ましい上限は６０重量％である。
【００１２】
上記アクリル共重合体は、更に、炭素数が２以下のアルキル基をエステル末端に有するアルキル（メタ）アクリレートに由来する構成単位を含有することが好ましい。
上記アクリル共重合体が上記炭素数が２以下のアルキル基をエステル末端に有するアルキル（メタ）アクリレートに由来する構成単位を含有することにより、粘着剤の凝集力がより高くなり、皮脂への耐性及びアルコール耐性がより向上する。
【００１３】
上記炭素数が２以下のアルキル基をエステル末端に有するアルキル（メタ）アクリレートとして、メチル（メタ）アクリレート、エチル（メタ）アクリレートが挙げられる。これらの炭素数が２以下のアルキル基をエステル末端に有するアルキル（メタ）アクリレートは単独で用いてもよく、複数を併用してもよい。なかでも、粘着剤が固くなり過ぎず、より充分な粘着力を発揮できることから、エチルアクリレートが好ましい。
【００１４】
上記アクリル共重合体において、上記炭素数が２以下のアルキル基をエステル末端に有するアルキル（メタ）アクリレートに由来する構成単位の含有量は特に限定されないが、好ましい下限は１５重量％、好ましい上限は４０重量％である。上記含有量が１５重量％以上であれば、粘着剤の凝集力がより高くなり、皮脂への耐性及びアルコール耐性がより向上する。上記含有量が４０重量％以下であれば、粘着剤が固くなり過ぎず、充分な粘着力を発揮することができる。上記含有量のより好ましい下限は２０重量％、より好ましい上限は３０重量％である。
【００１５】
上記アクリル共重合体は、更に、架橋性官能基を有するモノマーに由来する構成単位を含有することが好ましい。
上記アクリル共重合体が上記架橋性官能基を有するモノマーに由来する構成単位を含有することにより、架橋剤を併用したときに上記アクリル共重合体の鎖間が架橋される。その際、架橋度を調整することにより、粘着剤からなる粘着剤層のゲル分率を後述するような特定範囲に調整することができる。
【００１６】
上記架橋性官能基として、例えば、水酸基、カルボキシル基、グリシジル基、アミノ基、アミド基、ニトリル基等が挙げられる。なかでも、粘着剤からなる粘着剤層のゲル分率の調整が容易であることから、水酸基又はカルボキシル基が好ましい。
上記水酸基を有するモノマーとして、例えば、４−ヒドロキシブチル（メタ）アクリレート、２−ヒドロキシエチル（メタ）アクリレート等の水酸基を有する（メタ）アクリル酸エステルが挙げられる。上記カルボキシル基を有するモノマーとして、例えば、（メタ）アクリル酸が挙げられる。上記グリシジル基を有するモノマーとして、例えば、グリシジル（メタ）アクリレートが挙げられる。上記アミド基を有するモノマーとして、例えば、ヒドロキシエチルアクリルアミド、イソプロピルアクリルアミド、ジメチルアミノプロピルアクリルアミド等が挙げられる。上記ニトリル基を有するモノマーとして、例えば、アクリロニトリル等が挙げられる。これらの架橋性官能基を有するモノマーは単独で用いてもよく、複数を併用してもよい。
【００１７】
上記アクリル共重合体において、上記架橋性官能基を有するモノマーに由来する構成単位の含有量は特に限定されないが、好ましい下限は０．０５重量％、好ましい上限は１０重量％であり、より好ましい下限は１重量％、より好ましい上限は５重量％である。上記含有量が上記範囲内であることで、粘着剤からなる粘着剤層のゲル分率を後述するような特定範囲に調整しやすくなる。
【００１８】
上記アクリル共重合体は、本発明の効果を阻害しない範囲で、更に、プロピル（メタ）アクリレート、ブチル（メタ）アクリレート、シクロヘキシル（メタ）アクリレート、オクチル（メタ）アクリレート、ノニル（メタ）アクリレート、イソボルニル（メタ）アクリレート、ベンジル（メタ）アクリレート、フェノキシエチル（メタ）アクリレート、酢酸ビニル等に由来する構成単位を含んでいてもよい。
【００１９】
また、上記アクリル共重合体を紫外線重合法により調製する場合には、上記アクリル共重合体は、更に、ジビニルベンゼン、トリメチロールプロパントリ（メタ）アクリレート等の多官能モノマーに由来する構成単位を含むことが好ましい。
【００２０】
上記アクリル共重合体の重量平均分子量は特に限定されないが、好ましい下限が３０万である。上記アクリル共重合体の重量平均分子量が３０万以上であれば、粘着剤にせん断方向の荷重がかかった際のずれ量が抑制される。また、粘着剤の皮脂への耐性及びアルコール耐性がより向上する。上記アクリル共重合体の重量平均分子量のより好ましい下限は４０万、更に好ましい下限は５０万、特に好ましい下限は６０万である。
上記アクリル共重合体の重量平均分子量の上限は特に限定されないが、好ましい上限は２００万、より好ましい上限は１２０万である。
なお、重量平均分子量は、重合条件（例えば、重合開始剤の種類又は量、重合温度、モノマー濃度等）によって調整できる。
【００２１】
上記含アクリル共重合体を合成するには、上記構成単位の由来となるモノマーを重合開始剤の存在下にてラジカル反応させればよい。重合方法は特に限定されず、従来公知の方法を用いることができる。例えば、溶液重合（沸点重合又は定温重合）、エマルジョン重合、懸濁重合、塊状重合等が挙げられる。なかでも、合成が簡便であることから、溶液重合が好ましい。
【００２２】
重合方法として溶液重合を用いる場合、反応溶剤として、例えば、酢酸エチル、トルエン、メチルエチルケトン、メチルスルホキシド、エタノール、アセトン、ジエチルエーテル等が挙げられる。これらの反応溶剤は単独で用いてもよく、複数を併用してもよい。
【００２３】
上記重合開始剤は特に限定されず、例えば、有機過酸化物、アゾ化合物等が挙げられる。
上記有機過酸化物として、例えば、１，１−ビス（ｔ−ヘキシルパーオキシ）−３，３，５−トリメチルシクロヘキサン、ｔ−ヘキシルパーオキシピバレート、ｔ−ブチルパーオキシピバレート、２，５−ジメチル−２，５−ビス（２−エチルヘキサノイルパーオキシ）ヘキサン、ｔ−ヘキシルパーオキシ−２−エチルヘキサノエート、ｔ−ブチルパーオキシ−２−エチルヘキサノエート、ｔ−ブチルパーオキシイソブチレート、ｔ−ブチルパーオキシ−３，５，５−トリメチルヘキサノエート、ｔ−ブチルパーオキシラウレート等が挙げられる。上記アゾ化合物として、例えば、アゾビスイソブチロニトリル、アゾビスシクロヘキサンカルボニトリル等が挙げられる。これらの重合開始剤は単独で用いてもよく、複数を併用してもよい。
【００２４】
本発明の粘着剤は、上記アクリル共重合体に加えて、架橋剤を含有することが好ましい。
上記アクリル共重合体が上記架橋性官能基を有するモノマーに由来する構成単位を含有する場合、上記架橋剤によって上記アクリル共重合体の鎖間に架橋構造を構築することができる。その際、架橋度を調整することにより、粘着剤からなる粘着剤層のゲル分率を後述するような特定範囲に調整することができる。
【００２５】
上記架橋剤は特に限定されず、例えば、イソシアネート系架橋剤、アジリジン系架橋剤、エポキシ系架橋剤、金属キレート型架橋剤等が挙げられる。なかでも、イソシアネート系架橋剤、エポキシ系架橋剤が好ましい。
本発明の粘着剤において、上記架橋剤の含有量は特に限定されないが、上記アクリル共重合体１００重量部に対する好ましい下限が０．０１重量部、好ましい上限が１０重量部であり、より好ましい下限は０．１重量部、より好ましい上限は５重量部である。
【００２６】
本発明の粘着剤は、更に、シランカップリング剤を含有することが好ましい。
上記シランカップリング剤を含有することにより、粘着剤の被着体に対する密着性が向上するため、皮脂への耐性及びアルコール耐性がより向上する。
【００２７】
上記シランカップリング剤は特に限定されず、例えば、ビニルトリメトキシシラン、ビニルトリエトキシシラン、３−メタクリロキシプロピルトリメトキシシラン、３−メタクリロキシプロピルメチルジメトキシシラン、３−グリシドキシプロピルトリメトキシシラン、３−グリシドキシプロピルメチルジメトキシシラン、３−グリシドキシプロピルメチルジエトキシシラン、３−グリシドキシプロピルトリエトキシシラン、２−（３，４−エポキシシクロヘキシル）エチルトリメトキシシラン、３−アミノプロピルトリメトキシシラン、３−アミノプロピルトリエトキシシラン、３−アミノプロピルトリメチルメトキシシラン、Ｎ−（２−アミノエチル）３−アミノプロピルトリエトキシシラン、Ｎ−（２−アミノエチル）３−アミノプロピルメチルジメトキシシラン、３−メルカプトプロピルトリメトキシシラン、３−メルカプトプロピルトリエトキシシラン、メルカプトブチルトリメトキシシラン、３−メルカプトプロピルメチルジメトキシシラン等が挙げられる。なかでも、３−グリシドキシプロピルトリメトキシシランが好ましい。
【００２８】
本発明の粘着剤において、上記シランカップリング剤の含有量は特に限定されないが、上記アクリル共重合体１００重量部に対する好ましい下限が０．１重量部、好ましい上限が１０重量部である。上記シランカップリング剤の含有量が０．１重量部以上であれば、粘着剤の被着体に対する密着性がより向上し、皮脂への耐性及びアルコール耐性がより向上する。上記シランカップリング剤の含有量が１０重量部以下であれば、粘着剤からなる粘着剤層を有する粘着テープを剥離した際の糊残りを抑えることができ、粘着テープのリワーク性が向上する。上記シランカップリング剤の含有量のより好ましい下限は１重量部、より好ましい上限は５重量部である。
【００２９】
本発明の粘着剤は、必要に応じて、可塑剤、乳化剤、軟化剤、充填剤、顔料、染料等の添加剤、ロジン系樹脂、テルペン系樹脂等の粘着付与剤、その他の樹脂等を含有していてもよい。
【００３０】
本発明の粘着剤からなる粘着剤層のゲル分率は、上限が８０重量％である。
上記ゲル分率が８０重量％以下であれば、粘着剤の凝集力が適度な範囲となるとともに被着体に対する密着性が向上し、皮脂への耐性及びアルコール耐性が向上する。上記ゲル分率の好ましい上限は６０重量％、より好ましい上限は４０重量％である。
なお、上記ゲル分率が８０重量％を超えると粘着剤のアルコール耐性が低下するが、このとき、アルコールに浸漬した後で被着体に力が加わった際の剥離モードが変化する。即ち、上記ゲル分率が８０重量％以下であれば、粘着剤の凝集力が適度な範囲となるため、アルコールに浸漬した後であっても被着体に対する密着性が維持され、力が加わった際には、通常、被着体との界面での接着状態は保ったまま、粘着剤層が凝集破壊することで剥離する。一方、上記ゲル分率が８０重量％を超えると、粘着剤層の凝集力が高くなり過ぎて、アルコールに浸漬した後の被着体に対する密着性が低下するため、力が加わった際には、粘着剤層が凝集破壊する前に、被着体との界面において剥離してしまう。
【００３１】
上記ゲル分率の下限は特に限定されないが、好ましい下限は５重量％である。上記ゲル分率が５重量％以上であれば、粘着剤からなる粘着剤層をオレイン酸又はアルコールに浸漬した際にも粘着剤層が膨潤しにくく、皮脂への耐性及びアルコール耐性がより向上する。上記ゲル分率のより好ましい下限は１０重量％、更に好ましい下限は１５重量％、特に好ましい下限は２０重量％である。
なお、本明細書における「ゲル分率」とは、下記式（１）のように酢酸エチルに浸漬する前の粘着剤層の重量に対する酢酸エチルに浸漬し、乾燥した後の粘着剤層の重量の割合を百分率で表した値である。
ゲル分率（重量％）＝１００×（Ｗ２−Ｗ０）／（Ｗ１−Ｗ０）      （１）
（Ｗ０：基材の重量、Ｗ１：粘着剤からなる粘着剤層を有する粘着テープ試験片の酢酸エチル浸漬前の重量、Ｗ２：粘着剤からなる粘着剤層を有する粘着テープ試験片の酢酸エチル浸漬、乾燥後の重量）
【００３２】
本発明の粘着剤からなる粘着剤層は、６０℃、湿度９０％の条件でオレイン酸に２４時間浸漬した後の膨潤率（「オレイン酸膨潤率」ともいう）が１００重量％以上、１３０重量％以下であることが好ましい。上記オレイン酸膨潤率のより好ましい上限は１２０重量％、更に好ましい上限は１１５重量％である。
なお、本明細書における「オレイン酸膨潤率」とは、下記式（２）のようにオレイン酸に浸漬する前の粘着剤層の重量に対するオレイン酸に浸漬し、乾燥した後の粘着剤層の重量の割合を百分率で表した値である。オレイン酸への粘着剤成分の溶出がある場合、オレイン酸膨潤率は１００重量％を下回る。
オレイン酸膨潤率（重量％）＝１００×（Ｗ５−Ｗ３）／（Ｗ４−Ｗ３）      （２）
（Ｗ３：基材の重量、Ｗ４：粘着剤からなる粘着剤層を有する粘着テープ試験片のオレイン酸浸漬前の重量、Ｗ５：粘着剤からなる粘着剤層を有する粘着テープ試験片のオレイン酸浸漬、乾燥後の重量）
【００３３】
本発明の粘着剤からなる粘着剤層は、６０℃、湿度９０％の条件でイソプロパノ−ル８０重量％と水２０重量％との混合液に２４時間浸漬した後の膨潤率（「アルコール膨潤率」ともいう）が１００重量％以上、１８０重量％以下であることが好ましい。上記アルコール膨潤率のより好ましい上限は１６０重量％、更に好ましい上限は１４０重量％である。
なお、本明細書における「アルコール膨潤率」とは、下記式（３）のようにイソプロパノ−ル８０重量％と水２０重量％との混合液に浸漬する前の粘着剤層の重量に対するイソプロパノ−ル８０重量％と水２０重量％との混合液に浸漬し、乾燥した後の粘着剤層の重量の割合を百分率で表した値である。混合液への粘着剤成分の溶出がある場合、アルコール膨潤率は１００重量％を下回る。
アルコール膨潤率（重量％）＝１００×（Ｗ８−Ｗ６）／（Ｗ７−Ｗ６）      （３）
（Ｗ６：基材の重量、Ｗ７：粘着剤からなる粘着剤層を有する粘着テープ試験片のイソプロパノ−ル８０重量％と水２０重量％との混合液浸漬前の重量、Ｗ８：粘着剤からなる粘着剤層を有する粘着テープ試験片のイソプロパノ−ル８０重量％と水２０重量％との混合液浸漬、乾燥後の重量）
【００３４】
本発明の粘着剤からなる粘着剤層を有する粘着テープもまた、本発明の１つである。
上記粘着剤層の厚みは特に限定されないが、好ましい下限は５μｍ、好ましい上限は１００μｍである。上記粘着剤層の厚みが５μｍ以上であれば、粘着テープの粘着力が向上する。上記粘着剤層の厚みが１００μｍ以下であれば、粘着テープの加工性が向上する。
【００３５】
本発明の粘着テープは、基材を有するサポートタイプであってもよいし、基材を有さないノンサポートタイプであってもよい。サポートタイプの場合には、基材の片面に上記粘着剤層が形成されていてもよいし、両面に上記粘着剤層が形成されていてもよい。
【００３６】
上記基材は特に限定されず、例えば、ポリエチレンフィルム、ポリプロピレンフィルム等のポリオレフィン系樹脂フィルム、ＰＥＴフィルム等のポリエステル系樹脂フィルム等が挙げられる。更に、エチレン−酢酸ビニル共重合体フィルム、ポリ塩化ビニル系樹脂フィルム、ポリウレタン系樹脂フィルム、ポリエチレン発泡体シート、ポリプロピレン発泡体シート等のポリオレフィン発泡体シート、ポリウレタン発泡体シート等が挙げられる。なかでも、ＰＥＴフィルムが好ましい。また、耐衝撃性の観点からはポリオレフィン発泡体シートが好ましい。
また、上記基材として、光透過防止のために黒色印刷された基材、光反射性向上のために白色印刷された基材、金属蒸着された基材等も用いることができる。
【００３７】
本発明の粘着テープの製造方法は特に限定されず、例えば、本発明の粘着テープが基材を有する両面粘着テープである場合は以下のような方法が挙げられる。
まず、アクリル共重合体、必要に応じて架橋剤及びシランカップリング剤等に溶剤を加えてアクリル粘着剤ａの溶液を作製する。得られたアクリル粘着剤ａの溶液を基材の表面に塗布し、溶液中の溶剤を完全に乾燥除去して粘着剤層ａを形成する。次に、形成された粘着剤層ａの上に離型フィルムをその離型処理面が粘着剤層ａに対向した状態に重ね合わせる。次いで、上記離型フィルムとは別の離型フィルムを用意し、この離型フィルムの離型処理面にアクリル粘着剤ｂの溶液を塗布し、溶液中の溶剤を完全に乾燥除去することにより、離型フィルムの表面に粘着剤層ｂが形成された積層フィルムを作製する。得られた積層フィルムを粘着剤層ａが形成された基材の裏面に、粘着剤層ｂが基材の裏面に対向した状態に重ね合わせて積層体を作製する。そして、上記積層体をゴムローラ等によって加圧することによって、基材の両面に粘着剤層を有し、かつ、粘着剤層の表面が離型フィルムで覆われた粘着テープを得ることができる。
【００３８】
また、同様の要領で積層フィルムを２組作製し、これらの積層フィルムを基材の両面のそれぞれに、積層フィルムの粘着剤層を基材に対向させた状態に重ね合わせて積層体を作製し、この積層体をゴムローラ等によって加圧することによって、基材の両面に粘着剤層を有し、かつ、粘着剤層の表面が離型フィルムで覆われた粘着テープを得てもよい。
【００３９】
本発明の粘着剤及び粘着テープの用途は特に限定されないが、皮脂への耐性に優れているため、人の手が頻繁に触れる電子機器の部品を固定するために特に好ましく用いることができる。また、アルコール耐性に優れているため、日常的に使用される消毒液、洗浄液、アルコール飲料等に触れる機会が多い電子機器の部品を固定するために特に好ましく用いることができる。具体的には、スマートフォンやタブレット端末等の携帯電子機器のタッチパネル部分を固定したり、カーナビ等の車載電子機器のディスプレイパネル部分を固定したりするのに本発明の粘着剤及び粘着テープを好ましく用いることができる。
また、本発明の粘着剤及び粘着テープは、光学用透明粘着剤及び光学用透明粘着テープとしても好ましく用いることができる。このような光学用途として、例えば、偏光板等を製造する際の構成部材の貼り合わせや、携帯電話、スマートフォン、タブレット端末等の画像表示装置を製造する際における画像表示装置の表面を保護するための保護板とディスプレイパネルとの貼り合わせ等が挙げられる。更に、タッチパネルのガラス板、ポリカーボネート板又はアクリル板と、ディスプレイパネルとの貼り合わせ等も挙げられる。
【００４０】
本発明の粘着テープの形状は特に限定されず、長方形等であってもよいし、シート状であってもよい。上述のようにタッチパネル部分又はディスプレイパネル部分の固定に好適であることから、額縁状が好ましい。本発明の粘着テープは、皮脂への耐性及びアルコール耐性に優れるため、粘着テープの幅が狭くても好ましく用いることができ、粘着テープの幅が５ｍｍ以下の場合に特に好ましく用いることができる。
【発明の効果】
【００４１】
本発明によれば、皮脂への耐性及びアルコール耐性に優れた粘着剤を提供することができる。また、本発明によれば、該粘着剤からなる粘着剤層を有する粘着テープを提供することができる。
【発明を実施するための形態】
【００４２】
以下に実施例を掲げて本発明を更に詳しく説明するが、本発明はこれら実施例のみに限定されない。
【００４３】
（実施例１）
（１）アクリル共重合体の製造
反応容器内に、重合溶媒として酢酸エチルを加え、窒素でバブリングした後、窒素を流入しながら反応容器を加熱して還流を開始した。続いて、重合開始剤としてアゾビスイソブチロニトリル０．１重量部を酢酸エチルで１０倍希釈した重合開始剤溶液を反応容器内に投入し、ブチルアクリレート４７重量部、２，２，２−トリフルオロエチルアクリレート（フッ素含有基の炭素数＝２、フッ素数＝３（表中、３Ｆ））５０重量部、アクリル酸３重量部を２時間かけて滴下添加した。滴下終了後、重合開始剤としてアゾビスイソブチロニトリル０．１重量部を酢酸エチルで１０倍希釈した重合開始剤溶液を反応容器内に再度投入し、４時間重合反応を行い、アクリル共重合体含有溶液を得た。
【００４４】
（２）アクリル共重合体の重量平均分子量測定
得られたアクリル共重合体をテトラヒドロフラン（ＴＨＦ）によって５０倍希釈して得られた希釈液をフィルター（材質：ポリテトラフルオロエチレン、ポア径：０．２μｍ）で濾過し、測定サンプルを調製した。この測定サンプルをゲルパーミエーションクロマトグラフ（Ｗａｔｅｒｓ社製、２６９０  Ｓｅｐａｒａｔｉｏｎｓ  Ｍｏｄｅｌ）に供給して、サンプル流量１ミリリットル／ｍｉｎ、カラム温度４０℃の条件でＧＰＣ測定を行い、アクリル共重合体のポリスチレン換算分子量を測定して、重量平均分子量（Ｍｗ）を求めた。カラムとしてはＧＰＣ  ＬＦ−８０４（昭和電工社製）を用い、検出器としては示差屈折計を用いた。
【００４５】
（３）片面粘着テープの製造
得られたアクリル共重合体含有溶液に、架橋剤（イソシアネート系架橋剤、コロネートＬ−４５、東ソー社製）をアクリル共重合体１００重量部に対して１重量部加え、粘着剤溶液を調製した。この粘着剤溶液を厚み７５μｍの離型処理したＰＥＴフィルムに、乾燥後の粘着剤層の厚みが３５μｍとなるように塗工した後、１１０℃で５分間乾燥させた。この粘着剤層を、基材となる厚み５０μｍのコロナ処理したＰＥＴフィルムに転着させ、４０℃で４８時間養生し、片面粘着テープを得た。
【００４６】
（４）ゲル分率の測定
得られた片面粘着テープを２０ｍｍ×４０ｍｍの平面長方形状に裁断して試験片を作製し、重量を測定した。試験片を酢酸エチル中に２３℃にて２４時間浸漬した後、試験片を酢酸エチルから取り出して、１１０℃の条件下で１時間乾燥させた。乾燥後の試験片の重量を測定し、下記式（１）を用いてゲル分率を算出した。
ゲル分率（重量％）＝１００×（Ｗ２−Ｗ０）／（Ｗ１−Ｗ０）      （１）
（Ｗ０：基材の重量、Ｗ１：酢酸エチル浸漬前の試験片の重量、Ｗ２：酢酸エチル浸漬、乾燥後の試験片の重量）
【００４７】
（実施例２〜１３、比較例１〜９）
アクリル共重合体の組成、架橋剤の種類又は量、シランカップリング剤の量を表１又は２に示すように変更したこと以外は実施例１と同様にして、片面粘着テープを得た。なお、表１又は２に示す材料の詳細は下記のとおりである。
【００４８】
・架橋剤（エポキシ系架橋剤、Ｅ−５Ｃ、綜研化学社製）
・シランカップリング剤（ＫＢＭ−４０３、信越化学工業社製）
【００４９】
＜評価＞
実施例及び比較例で得られた片面粘着テープについて、下記の評価を行った。結果を表１又は２に示した。
【００５０】
（１）１８０°引きはがし粘着力の測定
得られた片面粘着テープを１０ｍｍ幅の短冊状に裁断して試験片を作製し、離型フィルムを剥離除去して粘着剤層を露出させた。この試験片をステンレス板に、その粘着剤層がステンレス板に対向した状態となるように載せた後、試験片上に３００ｍｍ／分の速度で２ｋｇのゴムローラを一往復させることにより、試験片とステンレス板とを貼り合わせ、その後、２３℃で２４時間静置して試験サンプルを作製した。
【００５１】
この試験サンプルを６０℃、湿度９０％のオーブンで１００時間加熱し、２３℃で２４時間静置した後に、ＪＩＳ  Ｚ０２３７に準じて、剥離速度３００ｍｍ／分で１８０°方向の引張試験を行い、薬品浸漬前の１８０°引きはがし粘着力（Ｎ／ｍｍ）を測定した。なお、１８０°引きはがし粘着力が機器の測定限界値未満であった場合は０とした。
【００５２】
上記試験サンプルをオレイン酸又はイソプロパノール（ＩＰＡ：より詳細にはイソプロパノ−ル８０重量％と水２０重量％との混合液）のバスに６０℃、湿度９０％の条件で１００時間浸漬し、取り出した後水で洗浄し、２４時間静置した。その後、ＪＩＳ  Ｚ０２３７に準じて、剥離速度３００ｍｍ／分で１８０°方向の引張試験を行い、オレイン酸又はＩＰＡ浸漬後の１８０°引きはがし粘着力（Ｎ／ｍｍ）を測定した。
（判定基準）
１８０°引きはがし粘着力（Ｎ／ｍｍ）の値が０．２Ｎ／ｍｍ未満であった場合を×、０．２Ｎ／ｍｍ以上０．４Ｎ／ｍｍ未満であった場合を△、０．４Ｎ／ｍｍ以上０．６Ｎ／ｍｍ未満であった場合を○、０．６Ｎ／ｍｍ以上であった場合を◎とした。なお、表１及び２には、粘着剤層の剥離モードについても示した。凝集破壊の場合を「凝集」、界面剥離の場合を「界面」とした。
【００５３】
【表１】
2019048973.tif 000002
【００５４】
【表２】
2019048973.tif 000003
【産業上の利用可能性】
【００５５】
本発明によれば、皮脂への耐性及びアルコール耐性に優れた粘着剤を提供することができる。また、本発明によれば、該粘着剤からなる粘着剤層を有する粘着テープを提供することができる。